(57)【特許請求の範囲】
【請求項１】
第１の融点を有する熱可塑性樹脂繊維製のスパンボンド不織布からなる表層と、該表層の一面に積層された合成樹脂発泡体からなる通気調整層とを備える通気調整接着シートであって、  上記表層側の面を表面とし、上記通気調整層側の面を裏面として、該裏面は、上記合成樹脂発泡体中に配合された上記第１の融点よりも低い第２の融点を有する低融点熱可塑性樹脂からなるパウダーによって接着面とされているとともに、  上記通気調整層が積層されている上記表層の一面は、該表層に含浸された撥水剤によって撥水面とされており、  上記表層におけるスパンボンド不織布の単位面積当たりの質量が１０〜５０〔ｇ／ｍ２〕であり、 上記通気調整層における合成樹脂発泡体の単位面積当たりの質量が２０〜１００〔ｇ／ｍ２〕であることを特徴とする通気調整接着シート。
【請求項２】
第１の融点を有する熱可塑性樹脂繊維製のスパンボンド不織布からなる表層と、該表層の一面に積層された合成樹脂発泡体からなる通気調整層とを備える通気調整接着シートであって、  上記表層側の面を表面とし、上記通気調整層側の面を裏面として、該裏面は、上記通気調整層の一面に積層された上記第１の融点よりも低い第２の融点を有する低融点熱可塑性樹脂繊維製のスパンボンド不織布によって接着面とされているとともに、  上記通気調整層が積層されている上記表層の一面は、該表層に含浸された撥水剤によって撥水面とされていることを特徴とする通気調整接着シート。
【請求項３】
ＪＩＳ  Ｌ  １０９６に規定の通気度が０．５〜５０〔ｃｃ／（ｃｍ２・ｓｅｃ）〕である請求項１又は請求項２に記載の通気調整接着シート。
【請求項４】
請求項１又は請求項３に記載の通気調整接着シートの製造方法であって、  第１の融点を有する熱可塑性樹脂繊維製のスパンボンド不織布に撥水剤を含浸させることにより、一面が撥水面とされた表層を得る工程と、  上記第１の融点よりも低い第２の融点を有する低融点熱可塑性樹脂からなるパウダーが配合された液状の合成樹脂を上記表層の撥水面上に塗布して未乾燥のフォーム状前駆層を形成し、加熱乾燥して、該フォーム状前駆層から通気調整層を得るとともに接着面を設ける工程と、を有することを特徴とする通気調整接着シートの製造方法。
【請求項５】
請求項２又は請求項３に記載の通気調整接着シートの製造方法であって、  第１の融点を有する熱可塑性樹脂繊維製のスパンボンド不織布に撥水剤を含浸させることにより、一面が撥水面とされた表層を得る工程と、  液状の合成樹脂を上記表層の撥水面上に塗布し、未乾燥のフォーム状前駆層を得る工程と、  上記第１の融点よりも低い第２の融点を有する低融点熱可塑性樹脂繊維製のスパンボンド不織布を、上記未乾燥のフォーム状前駆層の表面に重合し、加熱乾燥して、該フォーム状前駆層から通気調整層を得るとともに接着面を設ける工程と、を有することを特徴とする通気調整接着シートの製造方法。
【請求項６】
請求項１から請求項３のうち何れか一項に記載の通気調整接着シートが上記接着面を介して吸音材の表面に接着されてなることを特徴とする積層吸音材。
【発明の詳細な説明】
【技術分野】
【０００１】
本発明は、主として自動車のエンジンフード、エンジンアンダーカバー、ダッシュインシュレーター等に使用される吸音材料や吸音性内装材として用いる通気調整接着シートおよび積層吸音材に関するものである。
【背景技術】
【０００２】
通常、種々の現場において、騒音を抑制するために吸音材や遮音材が使用されている。例えば、自動車等の車両用としては、比重が大きくて重量が嵩みやすい遮音材よりも、標的とする音に対して好適な性能を発揮するような、必要な吸音性能が得られるように調整された吸音材が一般的に使用されている。こうした車両用の吸音材としては、エンジンルームからの騒音を抑制するダッシュインシュレーターや、車外から侵入する騒音を抑制するフロアインシュレーターが挙げられる。そして、該吸音材の材料には、コストの安さから、フェルトやグラスウール等の繊維材料や、ウレタンフォーム等のような所定の形状に成形加工が可能な合成樹脂発泡体等といった多孔質材が採用されている。また、通常の吸音材については、材料である多孔質材の表面保護や外観品質の向上等といった目的で、不織布製シートを合成樹脂発泡体で裏打ちしてなる表皮材が、多孔質材の表面に貼着されている。
ところで、従来の車両用の吸音材においては、騒音抑制性能や吸音性の向上という要求に対し、該吸音材の厚みを厚くして必要な吸音性能を得ることで、こうした要求に応えていた。
しかしながら、車両にあっては、吸音材を取り付ける箇所の形状やスペースの大きさに制限があることから、吸音材についてもその形状や大きさを制限される傾向がある。更に、近時の車両にあっては、軽量化を強く要求される傾向があり、吸音材についても、騒音抑制性能や吸音性の維持あるいは向上を図りつつ、軽量化が要求されている。
上記要求に応えるには、従来のような、吸音材の厚みを安易に厚くして必要な吸音性能を得る手法は、該吸音材のサイズの肥大化や重量増を招くため、採用することができない。そこで、近時は、吸音材の通気度を所定の範囲内とすることで、必要な吸音性能を得る手法が提案されている。
例えば、特許文献１に記載の自動車用吸音タイプ防音材にあっては、繊維材または発泡性合成樹脂材からなる第一吸音層と第二吸音層との間に、目付が１０〜２００ｇ／ｍ２で通気度が３〜３５ｃｃ／ｃｍ２／ｓｅｃの不織布からなる中間層を設けた３層構造とすることが提案されている。
また特許文献２に記載の車輌用吸音材にあっては、多孔質材からなる吸音層に、熱可塑性合成樹脂からなる目付１５〜２００ｇ／ｍ２の繊維性不織布または樹脂膜を熱融着して、通気度を１〜２５ｃｃ／ｃｍ２／ｓｅｃとした積層体を用いている。
【先行技術文献】
【特許文献】
【０００３】
【特許文献１】特開２００３−１９９３０号公報
【特許文献２】特開２００５−２６３１１８号公報
【発明の概要】
【発明が解決しようとする課題】
【０００４】
ところが、上記のように通気度を所定の範囲内とするには、例えば不織布であれば目付ムラ等によって安定した通気度を維持しづらく、また繊維性不織布や樹脂膜を熱融着する場合には溶融した樹脂が通気のための孔を塞ぐことで安定した通気度を維持しづらいことから、通気調整のコントロールが難しいという問題があった。
本発明は、このような従来技術に存在する問題点に着目してなされたものである。その目的とするところは、所望とする吸音性能に最適な通気度を安定に維持し、通気調整のコントロールが容易な通気調整接着シートおよびその製造方法並びに積層吸音材を提供することにある。
【課題を解決するための手段】
【０００５】
上記の目的を達成するために、請求項１に記載の通気調整接着シートの発明は、第１の融点を有する熱可塑性樹脂繊維製のスパンボンド不織布からなる表層と、該表層の一面に積層された合成樹脂発泡体からなる通気調整層とを備える通気調整接着シートであって、上記表層側の面を表面とし、上記通気調整層側の面を裏面として、該裏面は、上記合成樹脂発泡体中に配合された上記第１の融点よりも低い第２の融点を有する低融点熱可塑性樹脂からなるパウダーによって接着面とされているとともに、上記通気調整層が積層されている上記表層の一面は、該表層に含浸された撥水剤によって撥水面とされており、上記表層におけるスパンボンド不織布の単位面積当たりの質量が１０〜５０〔ｇ／ｍ２〕であり、上記通気調整層における合成樹脂発泡体の単位面積当たりの質量が２０〜１００〔ｇ／ｍ２〕であることを要旨とする。  請求項２に記載の通気調整接着シートの発明は、第１の融点を有する熱可塑性樹脂繊維製のスパンボンド不織布からなる表層と、該表層の一面に積層された合成樹脂発泡体からなる通気調整層とを備える通気調整接着シートであって、上記表層側の面を表面とし、上記通気調整層側の面を裏面として、該裏面は、上記通気調整層の一面に積層された上記第１の融点よりも低い第２の融点を有する低融点熱可塑性樹脂繊維製のスパンボンド不織布によって接着面とされているとともに、上記通気調整層が積層されている上記表層の一面は、該表層に含浸された撥水剤によって撥水面とされていることを要旨とする。  請求項３に記載の発明は、請求項１又は請求項２に記載の通気調整接着シートの発明において、ＪＩＳ  Ｌ  １０９６に規定の通気度が０．５〜５０〔ｃｃ／（ｃｍ２・ｓｅｃ）〕であることを要旨とする。  請求項４に記載の通気調整接着シートの製造方法の発明は、請求項１又は請求項３に記載の通気調整接着シートの製造方法であって、第１の融点を有する熱可塑性樹脂繊維製のスパンボンド不織布に撥水剤を含浸させることにより、一面が撥水面とされた表層を得る工程と、上記第１の融点よりも低い第２の融点を有する低融点熱可塑性樹脂からなるパウダーが配合された液状の合成樹脂を上記表層の撥水面上に塗布して未乾燥のフォーム状前駆層を形成し、加熱乾燥して、該フォーム状前駆層から通気調整層を得るとともに接着面を設ける工程と、を有することを要旨とする。  請求項５に記載の通気調整接着シートの製造方法の発明は、請求項２又は請求項３に記載の通気調整接着シートの製造方法であって、第１の融点を有する熱可塑性樹脂繊維製のスパンボンド不織布に撥水剤を含浸させることにより、一面が撥水面とされた表層を得る工程と、液状の合成樹脂を上記表層の撥水面上に塗布し、未乾燥のフォーム状前駆層を得る工程と、上記第１の融点よりも低い第２の融点を有する低融点熱可塑性樹脂繊維製のスパンボンド不織布を、上記未乾燥のフォーム状前駆層の表面に重合し、加熱乾燥して、該フォーム状前駆層から通気調整層を得るとともに接着面を設ける工程と、を有することを要旨とする。  請求項６に記載の積層吸音材の発明は、請求項１から請求項３のうち何れか一項に記載の通気調整接着シートが上記接着面を介して吸音材の表面に接着されてなること���要旨とする。
【発明の効果】
【０００６】
〔作用〕
本発明の通気調整接着シートは、熱可塑性樹脂繊維製のスパンボンド不織布からなる表層と、合成樹脂発泡体からなる通気調整層とを備える二層構造の構成をなし、前記表層側の面を表面とし、前記通気調整層側の面を裏面として、該表面を騒音源等に向けて使用される。該通気調整接着シートは、裏面が接着面とされているため、該接着面を介して吸音材の表面に接着されることで、該吸音材とともに積層吸音材として使用することも可能である。
本発明の通気調整接着シートは、合成樹脂発泡体からなる通気調整層で通気調整のコントロールを行うことにより、該通気調整のコントロールの容易化を可能としている。即ち、本発明の通気調整接着シートにおける通気調整のコントロールは、前記通気調整層が合成樹脂発泡体によって構成されていることから、主には該合成樹脂発泡体の単位面積当たりの質量を調整し、該通気調整層の通気度を適宜調整することによって行われる。
更に、本発明の通気調整接着シートは、上記表層を構成するスパンボンド不織布に撥水剤を含浸させ、上記通気調整層が積層されている前記表層の一面を撥水面とすることにより、安定した通気度の維持を可能としている。即ち、本発明の通気調整接着シートにあっては、該撥水面によって液状の合成樹脂がスパンボンド不織布に含浸されてしまうことを抑制している。このため、該合成樹脂の含浸により、前記表層を構成する不織布の通気度が変わることを抑制することができるとともに、前記表層の通気度が前記通気調整層による通気調整のコントロールに影響を及ぼすことを抑制することができる。
従って、表層に設けられた撥水面によって不織布に対する合成樹脂の含浸を抑制し、通気調整層で通気調整のコントロールを行う本発明の通気調整接着シートは、所望とする吸音性能に最適な通気度を安定に維持することができるとともに、通気調整のコントロールを容易に行うことができる（請求項１又は請求項２）。
また、上記通気調整層における合成樹脂発泡体の単位面積当たりの質量を２０〜１００〔ｇ／ｍ２〕に設定することで、本発明の通気調整接着シートは、ＪＩＳ  Ｌ  １０９６に規定の通気度を０．５〜５０〔ｃｃ／（ｃｍ２・ｓｅｃ）〕の範囲に安定的に維持することができる（請求項３）。
本発明の通気調整接着シートは、スパンボンド不織布に撥水剤を含浸させ、該スパンボンド不織布の一面上に、低融点熱可塑性樹脂からなるパウダーと発泡剤とが配合された液状の合成樹脂を塗布し、又は発泡剤が配合された液状の合成樹脂を塗布して未乾燥のフォーム状前駆層を得た後でその表面に低融点熱可塑性樹脂繊維製のスパンボンド不織布を重合し、加熱乾燥することで製造される。従って、本発明の通気調整接着シートの製造方法によれば、所望とする吸音性能に最適な通気度を安定に維持することができるとともに、通気調整のコントロールを容易に行うことができる通気調整接着シートを簡易に製造することができる（請求項４又は請求項５）。
本発明の積層吸音材は、上記通気調整接着シートを、その裏面の接着面を介して吸音材の表面に接着することで得られたものであり、所望とする吸音性能に最適な通気度を安定に維持することができるとともに、通気調整のコントロールを容易に行うことができる通気調整接着シートによる吸音性能と、吸音材が有する吸音性能との相乗効果により、優れた吸音性能を発揮することができる。
【０００７】
〔効果〕
本発明の通気調整接着シートによれば、所望とする吸音性能に最適な通気度を安定に維持することができるとともに、通気調整のコントロールを容易に行うことができる。
本発明の通気調整接着シートの製造方法によれば、所望とする吸音性能に最適な通気度を安定に維持することができるとともに、通気調整のコントロールを容易に行うことができる通気調整接着シートを簡易に製造することができる。
本発明の積層吸音材によれば、所望とする吸音性能に最適な通気度を安定に維持することができるとともに、通気調整のコントロールを容易に行うことができる通気調整接着シートを吸音材の表面に接着するのみで、優れた吸音性能を発揮することができる。
【図面の簡単な説明】
【０００８】
【図１】実施形態の通気調整接着シートを示す断面図。
【図２】実施形態の積層吸音材を示す断面図。
【図３】第１形態の通気調整接着シートの製造工程を示す説明図。
【図４】第２形態の通気調整接着シートの製造工程を示す説明図。
【図５】残響室法吸音率の測定結果を示すグラフ。
【図６】残響室法吸音率の測定結果を示すグラフ。
【発明を実施するための形態】
【０００９】
本発明を具体化した一実施形態について、以下に詳細に説明する。
［通気調整接着シート］
〔概略構成〕
図１に示すように、通気調整接着シート１は、表層２と、該表層２の一面である裏面に積層された通気調整層３との二層構造で構成されている。
上記表層２の一面である裏面は、撥水面４となっている。従って、上記通気調整接着シート１において、上記表層２と、上記通気調整層３とは、該撥水面４を境界にして略明確に区分けすることが可能である。
上記通気調整層３の一面（裏面）は、接着面５とされている。
上記通気調整接着シート１は、上記表層２側の面を表面とし、上記通気調整層３側の面を裏面として、該表面を騒音源に向ける等、騒音が侵入する側に表面が向くようにして使用される。そして、該通気調整接着シート１は、騒音が上記表層２と上記通気調整層３とを通過する際に、該表層２と該通気調整層３とが該騒音に対して緩衝吸音作用を働かせることにより、吸音効果を発揮する。
【００１０】
〔表層〕  上記通気調整接着シート１において、上記表層２は、上記通気調整層３とともに該通気調整接着シート１の全体の通気度を所望とする吸音性能に最適な範囲内に維持するために設けられたものである。加えて該表層２は、上記通気調整層３を保護する機能を有する。  上記表層２は、第１の融点を有する熱可塑性樹脂繊維からなるスパンボンド不織布によって構成されている。該スパンボンド不織布における第１の融点は、上記接着面５によって上記通気調整接着シート１を接着して使用する際に該スパンボンド不織布の変形や溶融を防止するという観点から、１８０〜２６０℃の範囲が好ましい。そして、このような融点を有する熱可塑性樹脂繊維としては、例えばポリエチレンテレフタレート （ＰＥＴ）， ポリブチレンテレフタレート （ＰＢＴ）等のポリエステルや、ナイロン６、ナイロン１１、ナイロン６６等のポリアミド樹脂等といった、融点が１８０℃以上の高融点熱可塑性樹脂からなる繊維が例示される。  上記通気調整接着シート１の全体を所望の通気度にするべく上記表層２に所定の通気性能を付与するという観点から、上記スパンボンド不織布に使用される熱可塑性樹脂繊維の繊維径は、１０〜３０μｍの範囲に設定されることが好ましい。また、同様の観点から、上記スパンボンド不織布の単位面積当たりの質量（以下、略して「単位質量」とも記載する）は、１０〜５０ｇ／ｍ２に設定される。
【００１１】
〔撥水面〕
上記通気調整接着シート１において、上記撥水面４は、上記通気調整層３を構成する合成樹脂が上記表層２を構成するスパンボンド不織布に含浸されて該表層２の通気が妨げられることを防止するために設けられたものである。加えて、該撥水面４は、上記表層２と上記通気調整層３とを各層の境界で明確に区分けすることにより、各層の通気性能を安定に維持する機能を有する。
上記撥水面４は、上記表層２を構成するスパンボンド不織布に撥水剤を含浸させることによって設けられている。該撥水剤は、上記表層２を構成するスパンボンド不織布に含浸可能なものであれば、特に限定されない。該撥水剤としては、フッ素樹脂、ワックス、ジルコニウム塩、脂肪アルキル基をもつウェルナ型Ｃｒ，Ａｌ錯塩化合物、脂肪酸アミドのメチロール化物、ポリオルガノシロキサン等が例示される。
上記撥水剤は、溶液または分散液としたうえで、上記表層２を構成するスパンボンド不織布に含浸させて使用される。例えば、撥水剤としてフッ素樹脂を用いる場合、該フッ素樹脂を０．５〜２質量％分散させた水分散液中に、上記表層２を構成するスパンボンド不織布を浸漬し、該スパンボンド不織布に対する該フッ素樹脂の付着量を０．１〜１ｇ／ｍ２の範囲に設定することが望ましい。
【００１２】
〔通気調整層〕  上記通気調整接着シート１において、上記通気調整層３は、上記通気調整接着シート１の全体における通気度を調整することで、通気調整のコントロールするために設けられたものである。即ち、上記通気調整接着シート１全体の通気度は、該通気調整層３の通気度によって決定される。  上記通気調整層３は、合成樹脂発泡体によって構成されている。該合成樹脂発泡体における合成樹脂としては、アクリル樹脂、エチレン−酢酸ビニル樹脂、スチレン−ブタジエン樹脂、アクリロニトリル−ブタジエン樹脂、アクリロニトリル−ブタジエン−スチレン樹脂、アクリル−酢酸ビニル樹脂等が例示される。また、該合成樹脂には、上記接着面５によって上記通気調整接着シート１を接着して使用する際の変形や溶融を防止するという観点から、ガラス転移点（Ｔｇ）が−４０℃〜＋３０℃の範囲のものを用いることが望ましい。  上記合成樹脂は、発泡体とするべく、水酸エマルジョンあるいは水性ディスパージョンの形態、つまり液状の合成樹脂として使用される。具体的に、合成樹脂発泡体による上記通気調整層３の形成は、上記合成樹脂の水性エマルジョンあるいは水性ディスパージョンを、（１）ＣＭＣ、酸含有架橋型アクリル樹脂エマルジョン（例えばＡＳＥ−６０：商品名 ロームアンドハース社製）等の増粘剤で増粘して空気を吹込みつつ攪拌して空気を混合したうえで、あるいは、（２）増粘あるいは増粘することなく発泡剤を添加したうえで、ナイフコーターやロールコーター等を使用し、上記表層２を構成するスパンボンド不織布の一面（裏面）上に塗布して行う。  上記通気調整層３における合成樹脂発泡体の単位面積当たりの質量は、通気度を安定に維持することが可能であり、かつ上記通気調整層３による通気調整のコントロールを好適に行うことが可能であるという観点から、２０〜１００ｇ／ｍ２の範囲とする。即ち、上記通気調整のコントロールは、該合成樹脂発泡体の発泡倍率を変えることによって行うが、合成樹脂発泡体の単位面積当たりの質量が２０ｇ／ｍ２未満の場合、発泡倍率の変更による通気度の変化が過剰に大きくなり、単位面積当たりの質量が１００ｇ／ｍ２を超える場合、発泡倍率の変更による通気度の変化が過剰に小さくなるため、通気調整のコントロールが困難になる。なお、該合成樹脂発泡体の単位面積当たりの質量は、スパンボンド不織布の一面（裏面）上における上記液状の合成樹脂の単位面積当たりの塗布量によって調整することが可能である。  また、上記通気調整層３は、所望に応じて難燃処理が施されてもよい。該難燃処理は、例えば水酸化アルミニウム、水酸化マグネシウム等の金属水和物、リン酸アンモニウム、ポリリン酸アンモニウム等のリン酸化合物等の難燃化剤を上記液状の合成樹脂中に配合することによって行われる。
【００１３】
〔接着面〕
上記通気調整接着シート１において、上記接着面５は、該通気調整接着シート１を、グラスウールやフェルト等の吸音材の表面に接着したり、あるいは車両のボディに接着したりするために設けられたものである。該接着面５は、上記通気調整層３の一面である裏面に接着性を付与することよって設けられたものである。
上記接着面の構成については、次の２つの形態が挙げられる。即ち、第１形態の接着面５は、上記通気調整層３を構成する上記合成樹脂発泡体中に、上記第１の融点よりも低い第２の融点を有する低融点熱可塑性樹脂からなるパウダーが配合されることによって構成されている。また、第２形態の接着面５は、上記通気調整層３の一面である裏面に、上記第１の融点よりも低い第２の融点を有する低融点熱可塑性樹脂繊維製のスパンボンド不織布が積層されることによって構成されている。該接着面５の構成においては、第１形態と第２形態の何れの形態を用いてもよく、通常は所望に応じて使い分けされる。
上記接着面における第２の融点は、上記第１の融点よりも低い温度であり、該接着面５によって上記通気調整接着シート１を接着して使用する際に上記スパンボンド不織布や上記合成樹脂発泡体の変形や溶融を防止するという観点から、１００〜１５０℃の範囲が好ましい。そして、このような第２の融点を有する低融点熱可塑性樹脂としては、低融点ポリエチレンテレフタレート （ＰＥＴ）、ポリプロピレン（ＰＰ）、ポリエチレン（ＰＥ）等が例示される。
また、上記接着面５は、上記通気調整接着シート１の全体の通気を妨げないという観点から、単位質量が１５〜５０ｇ／ｍ２に設定されることが好ましい。第１形態の接着面５における単位質量の調整は、上記合成樹脂発泡体（液状の合成樹脂）に対するパウダーの配合量を調整することによって行われる。第１形態の接着面５における単位質量の調整は、使用するスパンボンド不織布の目付量（単位面積当たりの質量）を調整することによって行われる。
【００１４】
〔通気度〕
上記通気調整接着シート１による吸音性能にとっては、通気度が重要な因子となる。上記通気調整接着シート１の構成要素の中で、とりわけ通気度に影響を及ぼすのは、上記通気調整層３である。
上記通気調整接着シート１の通気度は、主に上記した通気調整層３における合成樹脂発泡体の単位面積当たりの質量によって調整され、更に、上記通気調整層３を構成する合成樹脂発泡体の発泡倍率によって微調整が可能である。なお、合成樹脂発泡体の発泡倍率は、例えば発泡剤の添加量を調節、空気混合量の調節、加熱乾燥における加熱温度や乾燥時間の調節等によって調節が可能である。
上記通気度は、ＪＩＳ  Ｌ  １０９６に規定され、上記通気調整接着シート１の通気度は、０．５〔ｃｃ／（ｃｍ２・ｓｅｃ）〕以上で、５０〔ｃｃ／（ｃｍ２・ｓｅｃ）〕以下の範囲に設定されることが好ましい。該通気度が５０〔ｃｃ／（ｃｍ２・ｓｅｃ）〕を超える場合、緩衝吸音作用を働かせることなく音を通過させてしまうので、好適な吸音性能を発揮することができないおそれがある。また、該通気度が０．５〔ｃｃ／（ｃｍ２・ｓｅｃ）〕未満の場合、高周波音域（約３０００Ｈｚ以上）で音を通過させずに反射する現象が生じるため、却って吸音性能が低下するおそれがある。
なお、上記通気調整接着シート１の通気度の上限値として、より好ましくは２１〔ｃｃ／（ｃｍ２・ｓｅｃ）〕以下、更に好ましくは１８〔ｃｃ／（ｃｍ２・ｓｅｃ）〕以下、なお更に好ましくは１２．５〔ｃｃ／（ｃｍ２・ｓｅｃ）〕以下である。
【００１５】
［通気調整接着シートの製造方法］
〔第１形態〕
図３には、上記接着面５が第１形態である場合の製造工程を示す。
（工程Ａ）
ロール２Ａからは、第１の融点を有する熱可塑性樹脂繊維からなるスパンボンド不織布２１が引き出され、該スパンボンド不織布２１は、例えばフッ素樹脂２０質量％水分散液である撥水剤を満たした撥水処理槽１１に浸漬ロール１１Ａを介して導かれて、該スパンボンド不織布２１に撥水剤が含浸される。
上記スパンボンド不織布２１は、上記撥水処理槽１１から引き出され、プレスロール１２によってプレスされて、撥水剤の含浸量を調節された後、複数段の蒸気ドラム１３に送通されて加熱乾燥される。
上記工程Ａにより、上記通気調整接着シート１におけるスパンボンド不織布２１からなる表層２と、該表層２の一面に設けられた撥水面４とが得られる。
（工程Ｂ）
上記工程Ａの後、ナイフコーター１４により、撥水剤が含浸された上記スパンボンド不織布２１の一面（図３中で表面）に、低融点熱可塑性樹脂からなるパウダーが配合された液状の合成樹脂（発泡された合成樹脂エマルジョンあるいはディスパージョン、又は発泡剤が添加された合成樹脂エマルジョンあるいはディスパージョン）が塗布され、未乾燥のフォーム状前駆層３１が形成される。
未乾燥の上記フォーム状前駆層３１を上記スパンボンド不織布２１の一面上に形成した後、乾燥機１６に導入する。該乾燥機１６内において、上記フォーム状前駆層３１は、通常１４０℃〜２００℃、望ましくは１５０℃〜１７０℃に加熱されることで、乾燥固化、あるいは発泡剤を発泡（膨張）させつつ乾燥固化される。
上記工程Ｂにおいて、上記フォーム状前駆層３１が加熱乾燥されることにより、上記通気調整接着シート１における通気調整層３と、該通気調整層３の一面に設けられた接着面５とが得られる。
（最終工程）
上記工程で製造された原反シート１Ｂがカッター１７によって所定寸法に切断され、通気調整接着シート１が製造される。
【００１６】
〔第２形態〕
図４には、上記接着面５が第２形態である場合の製造工程を示す。なお、当該製造工程において、工程Ａ及び最終工程は、上記接着面５が第１形態である場合の製造工程と同一であるから、省略する。
（工程Ｂ）
上記工程Ａの後、ナイフコーター１４により、撥水剤が含浸された上記スパンボンド不織布２１の一面（図３中で表面）に、液状の合成樹脂（発泡された合成樹脂エマルジョンあるいはディスパージョン、又は発泡剤が添加された合成樹脂エマルジョンあるいはディスパージョン）が塗布され、未乾燥のフォーム状前駆層３１が形成される。
（工程Ｃ）
上記未乾燥のフォーム状前駆層３１の一面上に、ロール４Ａから引き出した低融点熱可塑性樹脂繊維からなるスパンボンド不織布４１を、圧着ロール１５によって圧着する。このとき、未乾燥のフォーム状前駆層３１がスパンボンド不織布４１に若干滲透することにより、該フォーム状前駆層３１と該スパンボンド不織布４１とが一体化される。
その後、乾燥機１６に導入され、通常１４０℃〜２００℃、望ましくは１５０℃〜１７０℃に加熱されることで、上記フォーム状前駆層３１は、乾燥固化、あるいは発泡剤を発泡（膨張）させつつ乾燥固化される。
上記工程Ｃにおいて、上記スパンボンド不織布４１と一体化された上記フォーム状前駆層３１が加熱乾燥されることにより、上記通気調整接着シート１における通気調整層３と、該通気調整層３の一面に設けられた接着面５とが得られる。
【００１７】
［積層吸音材］
図２に示すように、積層吸音材１Ａは、フェルト、ガラスマット等の繊維材料、ポリウレタンフォーム、ポリスチレンフォーム等の合成樹脂発泡体等の従来から使用されている吸音材６の表面に、上記接着面５を介して上記通気調整接着シート１が熱接着されることにより、構成されている。
上記通気調整接着シート１は、それ自体を単独の吸音材として使用することが可能であるが、上記吸音材６と組み合わせて上記積層吸音材１Ａとすることにより、従来から使用されている吸音材の吸音特性を改善するものとして使用することも可能である。
即ち、上記通気調整接着シート１を上記吸音材６の音源側の面（通常は表面）に接着することで、上記積層吸音材１Ａの音源側の面における通気度は、実質的に該通気調整接着シート１の通気度と略同値である。従って、上記吸音材６の種類や該吸音材６が本来有する通気度に影響されることなく、上記通気調整接着シート１を上記吸音材６に接着して得られた積層吸音材１Ａの通気度は、該通気調整接着シート１の通気度を変更しない限り、一定である。このため、所望する吸音特性が得られるように該通気調整接着シート１の通気度を調整しておくことで、該通気調整接着シート１を従来から使用されている吸音材６の表面に接着するのみで、所望の吸音特性を有する積層吸音材１Ａを簡易に得ることができる。
また、上記通気調整接着シート１の上記吸音材６への接着については、上記接着面５を上記第２の融点以上に加熱し、低融点熱可塑性樹脂を軟化させ、該接着面５を該吸音材６に圧着するのみで行われ、非常に簡易である。更に上記合成樹脂発泡体に配合されたパウダー又は上記合成樹脂発泡体に積層されたスパンボンド不織布からなる接着面５は、通常の接着剤のように面状に接着箇所が拡がることで接着されるものではなく、接着箇所が点状に分散して接着されるものであることから、上記通気調整接着シート１や、該通気調整接着シート１を介した上記吸音材６の通気を妨げることはない。
上記積層吸音材１Ａは、車両であれば、例えばダッシュインシュレーター、フロアインシュレーター、天井材、 ドアトリム等を通常の吸音材として、該吸音材の表面に上記通気調整接着シート１を接着することで構成することが可能である。他に、エンジンフード、エンジンアンダーカバー、ボディパネル等の表面に上記通気調整接着シート１を接着することで、該エンジンフード、エンジンアンダーカバー、ボディパネル等の外部の空気を吸音材として、上記積層吸音材１Ａを構成することも可能である。更に、車両に限らず、家屋やビルの床や壁等に使用したり、あるいは上水や下水のパイプに使用したりしてもよい。
【実施例】
【００１８】
［実施例１］
〔通気調整接着シート〕
表層：単位質量２０ｇ／ｍ２のＰＥＴ製スパンボンド不織布を表層とした。
撥水面：上記ＰＥＴ製スパンボンド不織布にフッ素系撥水剤を付着量０．５ｇ／ｍ２で含浸塗布して、上記表層の一面を撥水面とした。
通気調整層：上記撥水面上に液状のアクリル樹脂を単位質量４０ｇ／ｍ２で発泡塗布し、乾燥固化して通気調整層とした。
接着面：上記液状のアクリル樹脂にポリエステル製パウダーを単位質量２０ｇ／ｍ２で配合し、上記通気調整層の一面を接着面とした。
〔積層吸音材〕
吸音材（グラスウール製、単位質量５００ｇ／ｍ２、厚み１０ｔ（１０ｍｍ））の表面に、上記通気調整接着シートを、上記接着面を介して接着し、積層吸音材とした。
【００１９】
［実施例２］
〔通気調整接着シート〕
表層：単位質量２０ｇ／ｍ２のＰＥＴ製スパンボンド不織布を表層とした。
撥水面：上記ＰＥＴ製スパンボンド不織布にフッ素系撥水剤を付着量０．５ｇ／ｍ２で含浸塗布して、上記表層の一面を撥水面とした。
通気調整層：上記撥水面上に液状のアクリル樹脂を単位質量４０ｇ／ｍ２で発泡塗布し、乾燥固化して通気調整層とした。
接着面：上記液状のアクリル樹脂を発泡塗布後、その表面に単位質量２０ｇ／ｍ２のポリプロピレン製スパンボンド不織布を積層し、該アクリル樹脂を乾燥固化して、通気調整層の一面を接着面とした。
〔積層吸音材〕
吸音材（グラスウール製、単位質量５００ｇ／ｍ２、厚み１０ｔ（１０ｍｍ））の表面に上記通気調整接着シートを、上記接着面を介して接着し、積層吸音材とした。
【００２０】
［実施例３］
〔通気調整接着シート〕
上記実施例１の通気調整接着シートと同じ物を使用した。
〔積層吸音材〕
吸音材（グラスウール製、単位質量１０００ｇ／ｍ２、厚み２０ｔ（２０ｍｍ））の表面に上記通気調整接着シートを、上記接着面を介して接着し、積層吸音材とした。
【００２１】
［比較例１］
この比較例１以降の各比較例については、上記の各実施例の通気調整接着シートに代えて、通常の表皮材として各比較例に示す構成のものを使用した。
〔表皮材〕
表層：単位質量８２ｇ／ｍ２のＰＥＴ製ニードルパンチ不織布を表層とした。
発泡樹脂層：上記ＰＥＴ製ニードルパンチ不織布に液状のアクリル樹脂を単位質量２３ｇ／ｍ２で発泡塗布し、乾燥固化して発泡樹脂層とした。
接着面：上記液状のアクリル樹脂を発泡塗布後、その表面に単位質量２０ｇ／ｍ２のポリプロピレン製スパンボンド不織布を積層し、該アクリル樹脂を乾燥固化して、発泡樹脂層の一面を接着面とした。
〔積層吸音材〕
吸音材（グラスウール製、単位質量５００ｇ／ｍ２、厚み１０ｔ（１０ｍｍ））の表面に、上記表皮材を、上記接着面を介して接着し、積層吸音材とした。
【００２２】
［比較例２］
〔表皮材〕
表層：単位質量８２ｇ／ｍ２のＰＥＴ製ニードルパンチ不織布を表層とした。
発泡樹脂層：上記ＰＥＴ製ニードルパンチ不織布に液状のアクリル樹脂を単位質量２３ｇ／ｍ２で発泡塗布し、乾燥固化して発泡樹脂層とした。
接着面：上記液状のアクリル樹脂を発泡塗布後、その表面に単位質量２０ｇ／ｍ２のポリプロピレン製スパンボンド不織布を積層し、該アクリル樹脂を乾燥固化して、発泡樹脂層の一面を接着面とした。
〔積層吸音材〕
吸音材（グラスウール製、単位質量１０００ｇ／ｍ２、厚み２０ｔ（２０ｍｍ））の表面に上記通気調整接着シートを、上記接着面を介して接着し、積層吸音材とした。
【００２３】
［比較例３］
〔表皮材〕
表層：単位質量８２ｇ／ｍ２のＰＥＴ製ニードルパンチ不織布を表層とした。
発泡樹脂層：上記ＰＥＴ製ニードルパンチ不織布に液状のアクリル樹脂を単位質量２３ｇ／ｍ２で発泡塗布し、乾燥固化して発泡樹脂層とした。
接着面：上記液状のアクリル樹脂を発泡塗布後、その表面に単位質量２０ｇ／ｍ２のポリプロピレン製スパンボンド不織布を積層し、該アクリル樹脂を乾燥固化して、発泡樹脂層の一面を接着面とした。
〔積層吸音材〕
吸音材（グラスウール製、単位質量１５００ｇ／ｍ２、厚み２０ｔ（２０ｍｍ））の表面に上記通気調整接着シートを、上記接着面を介して接着し、積層吸音材とした。
【００２４】
［性能評価１］
〔吸音率の測定１〕
実施例１と比較例１について、ＪＩＳ  Ａ１４０９に規定される残響室法吸音率の測定方法に従い、吸音率を測定した。その結果を図５のグラフに示す。
図５のグラフに示されるように、測定した周波数の全域で、通気調整接着シートを使用した実施例１は、通常の表皮材を使用した比較例１よりも吸音率が高く、吸音性能に優れていることが示された。
〔性能比較〕
実施例１と実施例２について、吸音性能及び耐久性能を感応評価した。その結果、実施例２は実施例１と遜色ない性能を示した。
【００２５】
［性能評価２］
実施例３と、比較例２，３について、ＪＩＳ  Ａ１４０９に規定される残響室法吸音率の測定方法に従い、吸音率を測定した。その結果を図６のグラフに示す。
図６のグラフに示されるように、測定した周波数の全域で、通気調整接着シートを使用した実施例３は、通常の表皮材を使用した比較例２よりも吸音率が高く、吸音性能に優れていることが示された。
使用する吸音材の単位質量を比較例２のものより高めた比較例３は、測定した周波数の低域で実施例２よりも吸音率が低く、また測定した周波数の高域で実施例３よりも吸音率が極僅かに高いが、実施例３よりも重量が増していることを考慮すると、実施例３は比較例３よりも軽量で吸音性能に優れていることが示された。
【産業上の利用可能性】
【００２６】
本発明は、所望とする吸音性能に最適な通気度を安定に維持することができるとともに、通気調整のコントロールを容易に行うことができる通気調整接着シート及びその製造方法、更には該通気調整接着シートによって吸音特性が改善された積層吸音材を提供するものであるから、産業上利用可能である。
【符号の説明】
【００２７】
１    通気調整接着シート
１Ａ  積層吸音材
２    表層
３    通気調整層
４    撥水面
５    接着面
６    吸音材
【図１】
0006266579.tif 000002
【図２】
0006266579.tif 000003
【図３】
0006266579.tif 000004
【図４】
0006266579.tif 000005
【図５】
0006266579.tif 000006
【図６】
0006266579.tif 000007